(57)【特許請求の範囲】
【請求項１】
ポリシラザン及びシランカップリング剤を含むコーティング組成物を調製し、次いで前記コーティング組成物の塗膜を基材上に形成し、その後前記塗膜をセラミックス化処理して実質的にＳｉＯ２からなるセラミックス膜を形成することを特徴とする方法。
【発明の詳細な説明】
【０００１】
【発明の属する技術分野】
本発明は、基材上にポリシラザン由来のＳｉＯ2 系セラミックス膜を形成する方法に、より詳細には、基材に対する密着性の高いセラミックス膜を形成する方法に関する。
【０００２】
【従来の技術】
プラスチックフィルムをはじめとする耐熱性の低い材料にガスバリヤ性、耐擦傷性、耐熱性、耐蝕性、平坦化性、イオンバリア性、等を付与すべく、ポリシラザンを塗布して実質的にＳｉＯ2 から成るセラミックス膜を低温で且つ迅速に形成することができる技術が開発されている。
例えば、本出願人による特開平８−１１２８７９号公報に、プラスチックフィルムの少なくとも片面上にポリシラザンの膜を形成して該膜をセラミックス化する工程を含むことを特徴とするＳｉＯ2 被覆プラスチックフィルムの製造方法が記載されている。ここで用いられているポリシラザンは低温セラミックス化ポリシラザンと呼ばれ、様々なポリシラザン変性物が開示されている。中でも、特に好適な低温セラミックス化ポリシラザンとして特開平６−２９９１１８号公報に記載されている金属カルボン酸塩付加ポリシラザンが挙げられ、さらには該金属がパラジウム（Ｐｄ）であるポリシラザン変性物がより好ましいことが記載されている。
【０００３】
また、本出願人による特願平７−３４１６０１号明細書に、特定のポリシラザン又はその変性物を塗布する前又は塗布した後にこれにアミン化合物及び／又は酸化合物を接触させることを特徴とするプラスチックフィルムにＳｉＯ2 系セラミックスを被覆する方法が記載されている。さらに、このアミン化合物及び／又は酸化合物を接触させる方法として、塗布前にポリシラザン又はその変性物にアミン化合物及び／又は酸化合物を添加する第一の態様と、塗布後にポリシラザン塗膜をアミン化合物及び／又は酸化合物の蒸気に暴露する第二の態様と、そして塗布後にポリシラザン塗膜をアミン化合物及び／又は酸化合物を含む水溶液に浸漬する第三の態様とが記載されている。
【０００４】
このようなポリシラザンの塗膜の形成には、一般にポリシラザンを有機溶剤に溶かしたコーティング組成物が用いられる。したがって、使用される有機溶剤に侵される基材にはポリシラザン溶液を塗布することができない。
また、基材によっては得られるポリシラザンの塗膜、ひいてはセラミックス膜の基材に対する密着性が不十分で、実用に供することができない場合もある。
【０００５】
特開平９−３９１６１号公報に、プラスチックフィルムに耐溶剤性を付与すると共にポリシラザン膜の当該フィルムに対する密着性を向上させるために、プラスチックフィルムとポリシラザン膜の間に、エポキシ硬化樹脂、フェノキシ系樹脂、ウレタン系樹脂、シリコーン系樹脂、（メタ）アクリレート系樹脂のグループの内から選択した少なくとも１種類を５０重量％以上含有する樹脂からなる中間層を設けることを特徴とする積層フィルムの製造方法が記載されている。
しかしながら、特開平９−３９１６１号公報には、当該中間層としてシランカップリング剤を含むプライマー層を設ける旨の開示や示唆はない。
【０００６】
また、特開平９−１７４７８２号公報に、中間層を設けることなくポリカーボネート系のフィルムに耐溶剤性を付与するために、ポリシラザンと脂肪族炭化水素系溶媒を含む混合溶媒とを含むコーティング組成物を使用することにより当該フィルムに直接セラミックス層を積層することを特徴とする透明積層フィルムの製造方法が記載されている。
しかしながら、特開平９−１７４７８２号公報には、コーティング組成物にシランカップリング剤を添加する旨の開示も示唆もなければ、ポリシラザンの塗膜のフィルムに対する密着性を改良する意図もない。
【０００７】
【発明が解決しようとする課題】
本発明の第一の目的は、各種基材に耐溶剤性を付与すると共に、ポリシラザン膜の各種基材に対する密着性を高める方法を提供することにある。
本発明の第二の目的は、中間層を設けることなくポリシラザン膜の各種基材に対する密着性を高める方法を提供することにある。
【０００８】
【課題を解決するための手段】
本発明によると、上記第一の目的は、
（Ａ）基材上にポリシラザンを含む塗膜を形成し、前記塗膜をセラミックス化処理して実質的にＳｉＯ2 からなるセラミックス膜を形成する方法において、前記基材と前記塗膜の間にシランカップリング剤を含むプライマー層を設ける工程を含むことを特徴とする方法
によって達成される。
さらに、本発明によると、上記第二の目的は、
（Ｂ）ポリシラザン及びシランカップリング剤を含むコーティング組成物を調製し、次いで前記コーティング組成物の塗膜を基材上に形成し、その後前記塗膜をセラミックス化処理して実質的にＳｉＯ2 からなるセラミックス膜を形成することを特徴とする方法
によって達成される。
【０００９】
上記（Ａ）の構成を採ることにより、ポリシラザン塗膜用コーティング組成物に含まれる溶剤の種類を問わず、各種基材に耐溶剤性を付与すると共に、ポリシラザン膜ひいては実質的にＳｉＯ2 からなるセラミックス膜の各種基材に対する密着性を高めることができる。
また、上記（Ｂ）の構成を採ることにより、中間層を設けることなく、ポリシラザン膜ひいては実質的にＳｉＯ2 からなるセラミックス膜の各種基材に対する密着性を高めることができる。
以下、本発明を詳細に説明する。
【００１０】
本発明の方法（Ａ）では、基材上にポリシラザンを含む塗膜を形成し、前記塗膜をセラミックス化処理して実質的にＳｉＯ2 からなるセラミックス膜を形成する方法において、前記基材と前記塗膜の間にシランカップリング剤を含むプライマー層を設ける工程が含まれる。シランカップリング剤を含むプライマー層を設ける工程には、シランカップリング剤を含むプライマー層用組成物の調製工程、当該プライマー層用組成物の塗布工程及びプライマー層の硬化工程が含まれる。
【００１１】
本発明によるプライマー層用組成物の調製に用いられるシランカップリング剤は、一般にＸ−ＳｉＲ3 で表される化合物である。ここで、Ｘは有機基と反応し得る官能基、例えば、アミノ基、エポキシ基、ビニル基、チオール基、ハロゲン（例、塩素、臭素）、等を表し、また、Ｒは加水分解可能な基、例えば、アルコキシ基（例、メトキシ基、エトキシ基）、ハロゲン（例、塩素、臭素）、等を表す。このようなシランカップリング剤の具体例を化学構造式で示す。
【００１２】
【化１】
0003993330.tif 000002
【００１３】
好ましいシランカップリング剤は、これを塗布する基材の種類によって異なる。例えば、塗布する基材がポリカーボネート又はポリイミドの樹脂である場合には、ＣＨ2 ＝ＣＣＨ3 ＣＯＯＣ3 Ｈ6 Ｓｉ（ＯＣＨ3 ）3 〔日本ユニカー（株）Ａ−１７４〕やＮＨ2 Ｃ3 Ｈ6 Ｓｉ（ＯＣ2 Ｈ5 ）3 〔同Ａ−１１００〕を使用することが好ましい。特定の基材に対して好ましいシランカップリング剤の選定は、当業者であれば適宜行うことができる。
【００１４】
本発明によるプライマー層用組成物には、加水分解及びシラノール基の生成を経てシランカップリング剤を重合させるためにアルコールと水を添加する。ここで添加されるアルコールは、シランカップリング剤がアルコキシ基を有する場合には、当該アルコキシ基のアルキル部分と同一のアルキル部分を有することが好ましい。例えば、メトキシ基（−ＯＣＨ3 ）を有するシランカップリング剤の場合にはメタノールを、エトキシ基（−ＯＣ2 Ｈ5 ）を有するシランカップリング剤の場合にはエタノールを使用することが好ましい。
【００１５】
アルコールの添加量は、シランカップリング剤に対して４０重量％〜９９重量％、好ましくは５０重量％〜６０重量％とする。特に、アルコールの添加量が４０重量％よりも少ないとシランカップリング剤の重合が不十分となり好ましくない。
水の添加量は、シランカップリング剤に対して０．０１モル当量〜５モル当量、好ましくは０．１モル当量〜３モル当量とする。水の添加量が０．０１モル当量よりも少ないとシランカップリング剤の重合が不十分となり好ましくない。また、水の添加量が５モル当量を超えると重合が急激に生じ、プライマー層が白濁するため好ましくない。水は蒸留水を使用することが好ましい。
【００１６】
シランカップリング剤に対するアルコールと水の添加順序は、いずれを先にしても、または両方同時にしてもよいが、重合を急激に生じさせないためにはアルコールを先に添加してから水を添加することが好ましい。また、アルコールと水の添加は、シランカップリング剤を攪拌しながら徐々に添加（例、滴下）することが好ましい。
なお、所望によりシランカップリング剤に酸触媒を添加することができる。酸触媒としては、酢酸、塩酸、硫酸、硝酸、等が挙げられる。酸触媒の添加量は、最終的なプライマー層用組成物のｐＨが４〜６の範囲になるような量とすることが好ましい。酸触媒の添加は、基材に対する濡れ性を高めるため、上記アルコールの添加前とすることが好ましい。酸触媒を添加する場合、シランカップリング剤を攪拌しながら徐々に添加、好ましくは滴下することが好ましい。
【００１７】
本発明によるプライマー層用組成物には、シランカップリング剤の重合速度を制御することによりプライマー層の白濁を防止するために、高沸点の有機溶媒を含めることが好ましい。ここで「高沸点」とは、一般に沸点が１５０℃よりも高いことをいう。また、当該有機溶媒は当該組成物の塗布時に基材と接触することになるため、基材を浸食しない溶媒を選ぶ必要がある。このような観点から好ましい高沸点有機溶媒として、ブチルセロソルブの商品名で知られているエチレングリコールモノブチルエーテル、トルエン、ブタノールが挙げられる。特に好ましい高沸点有機溶媒はブチルセロソルブである。高沸点有機溶媒は、プライマー層用組成物に対して５０重量％〜９９重量％、好ましくは８０重量％〜９９重量％の量で使用される。
【００１８】
調製されたプライマー層用組成物を基材に塗布することによりプライマー層を形成させる。塗布方法は、通常実施されている塗布方法、例えば、浸漬塗布、ロール塗布、バー塗布、ウェブ塗布（グラビア、キス、キスメイヤバー、ダイ、フレキソ、等）、刷毛塗り、スプレー塗布、回転塗布、流し塗り等が用いられる。基材がプラスチックフィルムである場合（特に、長尺フィルムの場合）に好ましい適用方法はグラビア（リバース）塗布法である。
塗布後、硬化処理を施すことによりシランカップリング剤を重合させてプライマー層を完成させる。硬化処理は室温〜２００℃、好ましくは８０℃〜１２０℃で１０分〜１２０分、好ましくは１０分〜３０分の熱処理を施すことにより行う。
【００１９】
プライマー層の厚さは０．０１〜１０μｍとすることが好ましく、より好ましくは０．１〜５μｍとする。プライマー層の厚さが０．０１μｍより薄いと、後述のポリシラザンの溶剤が浸透して基材にまで到達する恐れが出てくる。一方、プライマー層の厚さが１０μｍより厚い場合には、クラックが発生する、等の問題が起こり得る。
【００２０】
本発明の方法（Ａ）では、基材上にプライマー層を設けた後、ポリシラザンを含む塗膜を形成し、当該塗膜をセラミックス化処理して実質的にＳｉＯ2 からなるセラミックス膜を形成する。
本発明で用いるポリシラザンは、分子内に少なくともＳｉ−Ｈ結合又はＮ−Ｈ結合を有するポリシラザンであればよく、ポリシラザン単独は勿論のこと、ポリシラザンと他のポリマーとの共重合体やポリシラザンと他の化合物との混合物でも利用できる。ポリシラザンには、鎖状、環状又は架橋構造を有するもの、あるいは分子内にこれら複数の構造を同時に有するものがあり、これら単独でもあるいは混合物でも利用できる。ポリシラザンは下記一般式（Ｉ）で表される。
【００２１】
【化２】
0003993330.tif 000003
【００２２】
用いるポリシラザンの代表例としては下記のようなものがあるが、これらに限定されるものではない。得られる膜の硬度や緻密性の点からはペルヒドロポリシラザンが好ましく、可撓性の点ではオルガノポリシラザンが好ましい。これらポリシラザンの選択は、当業者であれば用途に合わせて適宜行うことができる。
上記一般式（Ｉ）でＲ1 、Ｒ2 及びＲ3 に水素原子を有するものは、ペルヒドロポリシラザンであり、その製造法は、例えば特公昭６３−１６３２５号公報、D. Seyferth らCommunication of Am. Cer. Soc., C-13, January 1983. に報告されている。これらの方法で得られるものは、種々の構造を有するポリマーの混合物であるが、基本的には分子内に鎖状部分と環状部分を含み、
【００２３】
【化３】
0003993330.tif 000004
【００２４】
の化学式で表わすことができる。ペルヒドロポリシラザンの構造の一例を以下に示す。
【００２５】
【化４】
0003993330.tif 000005
【００２６】
一般式（Ｉ）でＲ1 及びＲ2 に水素原子、Ｒ3 にメチル基を有するポリシラザンの製造方法は、D. Seyferth らPolym. Prepr., Am. Chem. Soc., Div. Polym. Chem., 25, 10（1984）に報告されている。この方法により得られるポリシラザンは、繰り返し単位が−（ＳｉＨ2 ＮＣＨ3 ）−の鎖状ポリマーと環状ポリマーであり、いずれも架橋構造をもたない。
一般式（Ｉ）でＲ1 及びＲ3 に水素原子、Ｒ2 に有機基を有するポリオルガノ（ヒドロ）シラザンの製造法は、D. Seyferth らPolym. Prepr., Am. Chem. Soc., Div. Polym. Chem., 25, 10（1984）、特開昭６１−８９２３０号公報、同６２−１５６１３５号公報に報告されている。これらの方法により得られるポリシラザンには、−（Ｒ2 ＳｉＨＮＨ）−を繰り返し単位として、主として重合度が３〜５の環状構造を有するものや
（Ｒ3 ＳｉＨＮＨ）X 〔（Ｒ2 ＳｉＨ）1.5 Ｎ〕1-X （０．４＜ｘ＜１）の化学式で示される分子内に鎖状構造と環状構造を同時に有するものがある。
【００２７】
一般式（Ｉ）でＲ1 に水素原子、Ｒ2 及びＲ3 に有機基を有するポリシラザン、またＲ1 及びＲ2 に有機基、Ｒ3 に水素原子を有するものは、−（Ｒ1 Ｒ2 ＳｉＮＲ3 ）−を繰り返し単位として、主に重合度が３〜５の環状構造を有している。
用いるポリシラザンは、上記一般式（Ｉ）で表わされる単位からなる主骨格を有するが、一般式（Ｉ）で表わされる単位は、上記にも明らかなように環状化することがあり、その場合にはその環状部分が末端基となり、このような環状化がされない場合には、主骨格の末端はＲ1 、Ｒ2 、Ｒ3 と同様の基又は水素であることができる。
【００２８】
ポリオルガノ（ヒドロ）シラザンの中には、D. Seyferth らCommunication of Am. Cer. Soc., C-132, July 1984. が報告されている様な分子内に架橋構造を有するものもある。一例を下記に示す。
【００２９】
【化５】
0003993330.tif 000006
【００３０】
また、特開昭４９−６９７１７号公報に報告されている様なＲ1 ＳｉＸ3 （Ｘ：ハロゲン）のアンモニア分解によって得られる架橋構造を有するポリシラザン（Ｒ1 Ｓｉ（ＮＨ）X ）、あるいはＲ1 ＳｉＸ3 及びＲ22ＳｉＸ2 の共アンモニア分解によって得られる下記の構造を有するポリシラザンも出発材料として用いることができる。
【００３１】
【化６】
0003993330.tif 000007
【００３２】
また、ポリシラザン変性物として、例えば下記の構造（式中、側鎖の金属原子であるＭは架橋をなしていてもよい）のように金属原子を含むポリメタロシラザンも出発材料として用いることができる。
【００３３】
【化７】
0003993330.tif 000008
【００３４】
その他、特開昭６２−１９５０２４号公報に報告されているような繰り返し単位が〔（ＳｉＨ2 ）n （ＮＨ）m 〕及び〔（ＳｉＨ2 ）r Ｏ〕（これら式中、ｎ、ｍ、ｒはそれぞれ１、２又は３である）で表されるポリシロキサザン、特開平２−８４４３７号公報に報告されているようなポリシラザンにボロン化合物を反応させて製造する耐熱性に優れたポリボロシラザン、特開昭６３−８１１２２号、同６３−１９１８３２号、特開平２−７７４２７号公報に報告されているようなポリシラザンとメタルアルコキシドとを反応させて製造するポリメタロシラザン、特開平１−１３８１０８号、同１−１３８１０７号、同１−２０３４２９号、同１−２０３４３０号、同４−６３８３３号、同３−３２０１６７号公報に報告されているような分子量を増加させたり（上記公報の前４者）、耐加水分解性を向上させた（後２者）、無機シラザン高重合体や改質ポリシラザン、特開平２−１７５７２６号、同５−８６２００号、同５−３３１２９３号、同３−３１３２６号公報に報告されているようなポリシラザンに有機成分を導入した厚膜化に有利な共重合ポリシラザンなども同様に使用できる。
【００３５】
さらに本発明においては、ポリシラザン又はその変性物に触媒を添加することにより予め低温化処理を施したポリシラザン（以下、低温セラミックス化ポリシラザン）を使用してもよい。
このような低温セラミックス化ポリシラザンとして、本願出願人による特開平５−２３８８２７号公報に記載されているケイ素アルコキシド付加ポリシラザンが挙げられる。この変性ポリシラザンは、前記一般式（Ｉ）で表されるポリシラザンと、下記一般式（II）：
Ｓｉ（ＯＲ4 ）4         （II）
（式中、Ｒ4 は、同一でも異なっていてもよく、水素原子、炭素原子数１〜２０個を有するアルキル基またはアリール基を表し、少なくとも１個のＲ4 は上記アルキル基またはアリール基である）で表されるケイ素アルコキシドを加熱反応させて得られる、アルコキシド由来ケイ素／ポリシラザン由来ケイ素原子比が０．００１〜３の範囲内かつ数平均分子量が約２００〜５０万のケイ素アルコキシド付加ポリシラザンである。上記Ｒ4 は、炭素原子数１〜１０個を有するアルキル基がより好ましく、また炭素原子数１〜４個を有するアルキル基が最も好ましい。また、アルコキシド由来ケイ素／ポリシラザン由来ケイ素原子比は０．０５〜２．５の範囲内にあることが好ましい。ケイ素アルコキシド付加ポリシラザンの調製については、上記特開平５−２３８８２７号公報を参照されたい。
【００３６】
低温セラミックス化ポリシラザンの別の例として、本出願人による特開平６−１２２８５２号公報に記載されているグリシドール付加ポリシラザンが挙げられる。この変性ポリシラザンは、前記一般式（Ｉ）で表されるポリシラザンとグリシドールを反応させて得られる、グリシドール／ポリシラザン重量比が０．００１〜２の範囲内かつ数平均分子量が約２００〜５０万のグリシドール付加ポリシラザンである。グリシドール／ポリシラザン重量比は０．０１〜１であることが好ましく、さらには０．０５〜０．５であることがより好ましい。グリシドール付加ポリシラザンの調製については、上記特開平６−１２２８５２号公報を参照されたい。
【００３７】
低温セラミックス化ポリシラザンの別の例として、本願出願人による特開平６−２４０２０８号公報に記載されているアルコール付加ポリシラザンが挙げられる。この変性ポリシラザンは、前記一般式（Ｉ）で表されるポリシラザンとアルコールを反応させて得られる、アルコール／ポリシラザン重量比が０．００１〜２の範囲内かつ数平均分子量が約１００〜５０万のアルコール付加ポリシラザンである。上記アルコールは、沸点１１０℃以上のアルコール、例えばブタノール、ヘキサノール、オクタノール、ノナノール、メトキシエタノール、エトキシエタノール、フルフリルアルコールであることが好ましい。また、アルコール／ポリシラザン重量比は０．０１〜１であることが好ましく、さらには０．０５〜０．５であることがより好ましい。アルコール付加ポリシラザンの調製については、上記特開平６−２４０２０８号公報を参照されたい。
【００３８】
低温セラミックス化ポリシラザンのまた別の特に好適な例として、本願出願人による特開平６−２９９１１８号公報に記載されている金属カルボン酸塩付加ポリシラザンが挙げられる。この変性ポリシラザンは、前記一般式（Ｉ）で表されるポリシラザンと、ニッケル、チタン、白金、ロジウム、コバルト、鉄、ルテニウム、オスミウム、パラジウム、イリジウム、アルミニウムの群から選択される少なくとも１種の金属を含む金属カルボン酸塩を反応させて得られる、金属カルボン酸塩／ポリシラザン重量比が０．０００００１〜２の範囲内かつ数平均分子量が約２００〜５０万の金属カルボン酸塩付加ポリシラザンである。上記金属カルボン酸塩は、式（ＲＣＯＯ）n Ｍ〔式中、Ｒは炭素原子数１〜２２個の脂肪族基又は脂環式基であり、Ｍは上記金属群から選択される少なくとも１種の金属を表し、そしてｎは金属Ｍの原子価である〕で表される化合物である。このＭがパラジウム（Ｐｄ）であることが特に好ましい。上記金属カルボン酸塩は無水物であっても水和物であってもよい。また、金属カルボン酸塩／ポリシラザン重量比は好ましくは０．００１〜１、より好ましくは０．０１〜０．５である。金属カルボン酸塩付加ポリシラザンの調製については、上記特開平６−２９９１１８号公報を参照されたい。
【００３９】
低温セラミックス化ポリシラザンのさらに別の例として、本願出願人による特開平６−３０６３２９号公報に記載されているアセチルアセトナト錯体付加ポリシラザンが挙げられる。この変性ポリシラザンは、前記一般式（Ｉ）で表されるポリシラザンと、金属としてニッケル、白金、パラジウム又はアルミニウムを含むアセチルアセトナト錯体を反応させて得られる、アセチルアセトナト錯体／ポリシラザン重量比が０．０００００１〜２の範囲内かつ数平均分子量が約２００〜５０万のアセチルアセトナト錯体付加ポリシラザンである。上記金属を含むアセチルアセトナト錯体は、アセチルアセトン（２，４−ペンタジオン）から酸解離により生じた陰イオンａｃａｃ- が金属原子に配位した錯体であり、一般に式（ＣＨ3 ＣＯＣＨＣＯＣＨ3 ）n Ｍ〔式中、Ｍはｎ価の金属を表す〕で表される。アセチルアセトナト錯体／ポリシラザン重量比は、好ましくは０．００１〜１、より好ましくは０．０１〜０．５である。アセチルアセトナト錯体付加ポリシラザンの調製については上記特開平６−３０６３２９号公報を参照されたい。
【００４０】
他の低温セラミックス化ポリシラザンの例として、本願出願人による特開平７−１９６９８６号公報に記載されている金属微粒子添加ポリシラザンが挙げられる。この変性ポリシラザンは、前記一般式（Ｉ）で表されるポリシラザンを主成分とするコーティング溶液に、Ａｕ、Ａｇ、Ｐｄ、Ｎｉをはじめとする金属の微粒子を添加して得られる変性ポリシラザンである。好ましい金属はＡｇである。金属微粒子の粒径は０．５μｍより小さいことが好ましく、０．１μｍ以下がより好ましく、さらには０．０５μｍより小さいことが好ましい。特に、粒径０．００５〜０．０１μｍの独立分散超微粒子を高沸点アルコールに分散させたものが好ましい。金属微粒子の添加量はポリシラザン１００重量部に対して０．０１〜１０重量部、好ましくは０．０５〜５重量部である。金属微粒子添加ポリシラザンの調製については上記特開平７−１９６９８６号公報を参照されたい。
【００４１】
その他の低温セラミックス化ポリシラザンの例として、本願出願人による特願平７−２００５８４号明細書に記載されているアミン類及び／又は酸類添加ポリシラザンが挙げられる。この変性ポリシラザンは、前記一般式（Ｉ）で表されるポリシラザン又はその変性物に、一般式Ｒ4 Ｒ5 Ｒ6 Ｎで表されるアミン化合物や、ピリジン類、ＤＢＵ、ＤＢＮ、等、及び／又は有機酸や無機酸などの酸化合物を添加したものである。
【００４２】
アミン化合物の代表例として、下記一般式(III) で表されるものが挙げられる。
Ｒ4 Ｒ5 Ｒ6 Ｎ        (III)
式中、Ｒ4 〜Ｒ6 は、それぞれ水素原子、アルキル基、アルケニル基、シクロアルキル基、アリール基、アルキルシリル基、アルキルアミノ基又はアルコキシ基を表す。
アミン化合物の具体例として、メチルアミン、ジメチルアミン、トリメチルアミン、エチルアミン、ジエチルアミン、トリエチルアミン、プロピルアミン、ジプロピルアミン、トリプロピルアミン、ブチルアミン、ジブチルアミン、トリブチルアミン、ペンチルアミン、ジペンチルアミン、トリペンチルアミン、ヘキシルアミン、ジヘキシルアミン、トリヘキシルアミン、ヘプチルアミン、ジヘプチルアミン、トリヘプチルアミン、オクチルアミン、ジオクチルアミン、トリオクチルアミン、フェニルアミン、ジフェニルアミン、トリフェニルアミン、等が挙げられる。なお、これらアミン化合物に含まれる炭化水素鎖は、直鎖であっても分枝鎖であってもよい。特に好ましいアミン化合物は、トリエチルアミン、トリペンチルアミン、トリブチルアミン、トリヘキシルアミン、トリヘプチルアミン及びトリオクチルアミンである。
【００４３】
ピリジン類の具体例として、ピリジン、α−ピコリン、β−ピコリン、γ−ピコリン、ピペリジン、ルチジン、ピリミジン、ピリダジン、等が挙げられる。さらに、ＤＢＵ（１，８−ジアザビシクロ〔５．４．０〕−７−ウンデセン）、ＤＢＮ（１，５−ジアザビシクロ〔４．３．０〕−５−ノネン）、等も使用することができる。
一方、酸化合物の具体例としては、酢酸、プロピオン酸、酪酸、吉草酸、マレイン酸、ステアリン酸、等の有機酸、塩酸、硝酸、硫酸、過酸化水素、等の無機酸、等が挙げられる。特に好ましい酸化合物は、プロピオン酸、塩酸及び過酸化水素である。
【００４４】
アミン化合物のポリシラザンに対する添加量は、ポリシラザン重量に対して１ｐｐｍ以上であればよく、好ましくは１００ｐｐｍ〜１０％である。尚、塩基性度（水溶液中でのｐＫｂ値）及び沸点が高いアミン化合物ほど、セラミックス化を促進する傾向がある。また、酸化合物のポリシラザンに対する添加量は、ポリシラザン重量に対して０．１ｐｐｍ以上であればよく、好ましくは１０ｐｐｍ〜１０％である。特に好ましいアミン化合物はトリペンチルアミンであり、また酸化合物はプロピオン酸である。
【００４５】
本発明によると、上記のようなポリシラザン若しくはその変性物又はその低温セラミックス化ポリシラザンを含む塗布用組成物を調製する。この調製には一般にポリシラザンのための溶剤が用いられる。
溶剤としては、脂肪族炭化水素、脂環式炭化水素、芳香族炭化水素の炭化水素溶剤、ハロゲン化メタン、ハロゲン化エタン、ハロゲン化ベンゼン等のハロゲン化炭化水素、脂肪族エーテル、脂環式エーテル等のエーテル類を使用することができる。好ましい溶剤は、塩化メチレン、クロロホルム、四塩化炭素、ブロモホルム、塩化エチレン、塩化エチリデン、トリクロロエタン、テトラクロロエタン等のハロゲン化炭化水素、エチルエーテル、イソプロピルエーテル、エチルブチルエーテル、ブチルエーテル、１，２−ジオキシエタン、ジオキサン、ジメチルジオキサン、テトラヒドロフラン、テトラヒドロピラン等のエーテル類、ペンタンヘキサン、イソヘキサン、メチルペンタン、ヘプタン、イソヘプタン、オクタン、イソオクタン、シクロペンタン、メチルシクロペンタン、シクロヘキサン、メチルシクロヘキサン、ベンゼン、トルエン、キシレン、エチルベンゼン、エチルシクロヘキサン、シクロヘキセン、ｐ−メンタン、リモネン、デカリン、テトラリン、フェニルシクロヘキサン、シクロヘキサン、ノナン、デカン、ｎ−ヘキサン、ペンタン、ジメチルジエトキシシラン、メチルトリエトキシシラン、等の炭化水素等である。これらの溶剤を使用する場合、ポリシラザンの溶解度や溶剤の蒸発速度を調節するために、２種類以上の溶剤を混合してもよい。
【００４６】
本発明の方法（Ａ）によると、このような溶剤が基材と接触することがないので、当該溶剤の選定に際して基材への影響を考慮する必要がない。
溶剤の使用量（割合）は採用する塗布方法により作業性がよくなるように選択され、また用いるポリシラザンの平均分子量、分子量分布、その構造によって異なるので、適宜、自由に混合することができる。好ましくは固形分濃度で１〜５０重量％の範囲で混合することができる。
【００４７】
また、本発明の塗布用組成物において、必要に応じて適当な充填剤及び／又は増量剤を加えることができる。充填剤の例としてはシリカ、アルミナ、ジルコニア、マイカを始めとする酸化物系無機物あるいは炭化珪素、窒化珪素等の非酸化物系無機物の微粉等が挙げられる。また用途によってはアルミニウム、亜鉛、銅等の金属粉末の添加も可能である。これら充填剤は、針状（ウィスカーを含む。）、粒状、鱗片状等種々の形状のものを単独又は２種以上混合して用いることができる。又、これら充填剤の粒子の大きさは１回に適用可能な膜厚よりも小さいことが望ましい。また充填剤の添加量はポリシラザン１重量部に対し、０．０５重量部〜１０重量部の範囲であり、特に好ましい添加量は０．２重量部〜３重量部の範囲である。
塗布用組成物には、必要に応じて紫外線吸収剤、各種顔料、レベリング剤、消泡剤、帯電防止剤、pH調整剤、分散剤、表面改質剤、可塑剤、乾燥促進剤、流れ止め剤を加えてもよい。
【００４８】
本発明の方法では、プラスチック、金属、セラミックス、ガラス、等をはじめとする多種多様な基材の表面にＳｉＯ2 系セラミックス膜を形成することができる。本発明の方法は、ポリシラザン溶剤の種類を問わず各種基材に耐溶剤性を付与すると共に、ポリシラザン膜の各種基材に対する密着性を高めることができるので、ポリシラザン溶剤に浸食されたりポリシラザンとの密着性が不良であるプラスチック材料に適用すると特に有利である。
【００４９】
本発明の方法が特に有効に利用できる基材として、ポリカーボネート（ＰＣ）、ポリアリレート（ＰＡｒ）、ポリエチレン（ＰＥ）、ポリプロピレン（ＰＰ）、アモルファスポリオレフィン（α−ＰＯ：例、日本合成ゴム（株）製「アートン」（商品名））及びポリイミド（ＰＩ：例、宇部興産（株）製「ユーピレックス」（商品名））の樹脂フィルム、樹脂シート及び樹脂成形体（バルク）が挙げられる。
【００５０】
本発明によると、上記のようなコーティング用組成物を上記のような各種基材に塗布することによってポリシラザンの膜を形成する。塗布方法は、通常実施されている塗布方法、例えば、浸漬塗布、ロール塗布、バー塗布、ウェブ塗布（グラビア、キス、キスメイヤバー、ダイ、フレキソ、等）、刷毛塗り、スプレー塗布、回転塗布、流し塗り等が用いることができ、被塗布物の形状等によって適宜選択することができる。プラスチックフィルムに好ましい適用方法はグラビア（リバース）塗布法である。
塗布後、所望であればポリシラザン塗膜を乾燥する工程を別途設けてもよい。しかしながら、一般にポリシラザン溶剤は揮発性が高く、特別に乾燥工程を設けなくても次の工程へ進めることができ、また他の工程において同時に乾燥させることもできる。
【００５１】
本発明の方法（Ｂ）では、ポリシラザン及びシランカップリング剤を含むコーティング組成物を調製し、次いで当該コーティング組成物の塗膜を基材上に形成し、その後当該塗膜をセラミックス化処理して実質的にＳｉＯ2 からなるセラミックス膜を形成する。すなわち、方法（Ｂ）では、ポリシラザンを含むコーティング組成物にシランカップリング剤を直接混入する。方法（Ｂ）により、シランカップリング剤のプライマー層を独立に設けることなく、ポリシラザン膜ひいては実質的にＳｉＯ2 からなるセラミックス膜の各種基材に対する密着性を高めることができる。
【００５２】
本発明の方法（Ｂ）によるコーティング組成物の調製に用いられるシランカップリング剤は、上記方法（Ａ）と同様、一般にＸ−ＳｉＲ3 で表される化合物である。ここで、Ｘは有機基と反応し得る官能基、例えば、アミノ基、エポキシ基、ビニル基、チオール基、ハロゲン（例、塩素、臭素）、等を表し、また、Ｒは加水分解可能な基、例えば、アルコキシ基（例、メトキシ基、エトキシ基）、ハロゲン（例、塩素、臭素）、等を表す。
【００５３】
方法（Ｂ）において用いられるシランカップリング剤は、混合されるポリシラザンと反応しないものであることが好ましい。また、シランカップリング剤はこれを塗布する基材の種類によっても異なる。例えば、塗布する基材がポリカーボネート又はポリイミドの樹脂である場合には、ＣＨ2 ＝ＣＣＨ3 ＣＯＯＣ3 Ｈ6 Ｓｉ（ＯＣＨ3 ）3 〔日本ユニカー（株）Ａ−１７４〕やＮＨ2 Ｃ3 Ｈ6 Ｓｉ（ＯＣ2 Ｈ5 ）3 〔同Ａ−１１００〕を使用することが好ましい。
【００５４】
本発明の方法（Ｂ）によるコーティング組成物の調製は、上記のようなポリシラザン若しくはその変性物又はその低温セラミックス化ポリシラザンを含むコーティング組成物を攪拌しながらこれにシランカップリング剤を徐々に添加、好ましくは滴下することにより行う。当該コーティング組成物に用いられる溶剤は、基材を浸食することがなく且つシランカップリング剤を溶解するものであれば、先にポリシラザンのための溶剤として挙げたもののいずれを使用してもよい。
【００５５】
当該コーティング組成物におけるシランカップリング剤の量は、当該組成物に含まれるポリシラザンに対して０．１重量％〜５０重量％、好ましくは０．１重量％〜１０重量％である。シランカップリング剤が０．１重量％よりも少ないとポリシラザン塗膜の基材に対する密着性が不十分となる。一方、シランカップリング剤が５０重量％よりも多いと、最終的なセラミックス膜に望まれる特性が損なわれる。
【００５６】
方法（Ｂ）によると、このように調製したコーティング組成物を、先に方法（Ａ）において記載したような基材に上記のような塗布方法によって塗布することにより、当該コーティング組成物の塗膜を基材上に形成する。塗布後、所望であれば当該塗膜を乾燥する工程を別途設けてもよい。しかしながら、一般にポリシラザン溶剤は揮発性が高く、特別に乾燥工程を設けなくても次の工程へ進めることができ、また他の工程において同時に乾燥させることもできる。
【００５７】
方法（Ａ）又は方法（Ｂ）によりポリシラザンを含む塗膜を形成した後、これをセラミックス化処理することによりＳｉＯ2 系セラミックス膜にする。このセラミックス化処理に際して、セラミックス化温度を低温化するために、ポリシラザン塗膜に対して以下のような低温化工程を実施することができる。
【００５８】
低温化工程の第一の態様として、該塗膜に、アミン化合物及び／又は酸化合物を含む水溶液から発生させた蒸気を接触させることができる。アミン化合物及び酸化合物としては先に記載したものが挙げられる。アミン化合物は水に可溶であるものが好ましく、その水溶液中濃度は１００ｐｐｍ以上の範囲で任意に選択することができる。また、酸化合物の水溶液中濃度は、０．１ｐｐｍ以上であればよく、好ましくは１０ｐｐｍ〜１０％である。この第一の態様において特に好ましいアミン化合物はトリエチルアミンである。蒸気を発生させるための温度は室温で十分であるが、０℃〜水溶液沸点の範囲で任意に選択することができる。
【００５９】
尚、この第一の態様の別法として、アミン化合物及び／又は酸化合物を含む水溶液ではなく、アミン化合物及び／又は酸化合物及び／又は水をそれぞれ独立に気化させて、それ又はそれらの蒸気をポリシラザン塗膜に接触させてもよい。
この第一の態様を実施する際には、別の蒸気発生装置で発生させたアミン化合物の蒸気をキャリヤガス（例、窒素ガス）で運搬して乾燥ゾーンへ導入することができる。もちろん、酸化合物を同様にして乾燥ゾーンへ導入することは可能であるが、一般には付帯設備に耐酸腐食処理を施す必要がでてくる。アミン化合物蒸気の発生方法としては、上記したようなアミン化合物の水溶液中に窒素ガスなどの不活性なキャリヤガスを吹き込んでバブリングさせる方法が有利である。蒸気発生装置は常温で維持してもよいし、また所望により４０℃程度に加熱することもできる。
【００６０】
このように発生させた蒸気は、キャリヤガスによって溶剤乾燥ゾーンへ運搬し、好ましくは複数本の噴霧ノズルを介してポリシラザン塗膜へ吹き付けることができる。噴霧のための圧力は、噴霧ノズルの出口径などにもよるが、一般には蒸気発生装置内の圧力が約９．８×１０4 〜約２．０×１０5 Ｐａ（約１〜約２ｋｇｆ／ｃｍ2 ）になるように該装置内へのキャリヤガスの吹き込み圧力を調節すればよい。
このように別の蒸気発生装置でアミン化合物蒸気を発生させてこれを乾燥ゾーンで噴霧する方式を採用することにより、アミン化合物蒸気及び水蒸気を安定に供給することができる。さらに、窒素ガスなどの不活性ガスを使用してもポリシラザン塗膜の硬化に悪影響はなく、また、このような不活性ガス雰囲気下ではアミン化合物による爆発の危険性が減少するので安全対策面からも有利である。
【００６１】
低温化工程の第二の態様として、前記のようなポリシラザン又はその変性物の塗膜を基材表面に形成してから、上記のようなアミン化合物及び／又は酸化合物を含む水溶液に当該塗膜を浸漬することによってポリシラザンとアミン化合物及び／又は酸化合物とを接触させることができる。アミン化合物は水に可溶であるものが好ましく、その水溶液中濃度は１００ｐｐｍ〜溶解度限界までの範囲で任意に選択することができる。また、酸化合物の水溶液中濃度は、０．１ｐｐｍ以上であればよく、好ましくは１０ｐｐｍ〜１０％である。この態様において特に好ましいアミン化合物はブチルアミンであり、また酸化合物は過酸化水素水である。
【００６２】
尚、上記第一及び第二の態様では、必要に応じて、処理後のポリシラザン塗布サンプル（例、フィルム、シリコンウェハ）に▲１▼水蒸気雰囲気への暴露、▲２▼水中への浸漬、▲３▼酸化合物水溶液中への浸漬、▲４▼アルカリ化合物水溶液中への浸漬又は▲５▼大気中での放置、のいずれかの処理又はこれらの組合せを施すことが好ましい。
【００６３】
▲１▼の水蒸気雰囲気への暴露は、一般に加湿炉やスチームが用いられる。具体的には、溶剤乾燥ゾーンにスチームを導入し、その中（温度５０〜１００℃、相対湿度５０〜１００％ＲＨ）の中を滞留時間１０〜６０分で通過させる方法や、塗布後の溶剤乾燥時に通過したスチームを導入した溶剤乾燥ゾーンを滞留時間１０〜６０分で再度通過させる方法が考えられる。▲３▼又は▲４▼の酸化合物又アルカリ化合物水溶液への浸漬は、上記第二態様において記載した方法を採用すればよい。但し、酸化合物には上記酸化合物の他、リン酸、等の無機酸類；氷酢酸、酢酸、プロピオン酸、カプロン酸のような低級モノカルボン酸又はその無水物、シュウ酸、フマル酸、マレイン酸、コハク酸のような低級ジカルボン酸又はその無水物、トリクロロ酢酸、等の有機酸類；過塩素酸、塩酸、硝酸、硫酸、スルホン酸、パラトルエンスルホン酸、三フッ化ホウ素及びその電子供与体との錯体、等；ＳｎＣｌ4 、ＺｎＣｌ2 、ＦｅＣｌ3 、ＡｌＣｌ3 、ＳｂＣｌ3 、ＴｉＣｌ4 等のルイス酸及びその錯体、等が含まれる。また、アルカリ化合物には上記アミン化合物の他、水酸化ナトリウム、塩化アンモニウム、水酸化カリウム、水酸化リチウム、ピリジン、アンモニア、等が含まれる。
【００６４】
基材が長尺プラスチックフィルムである場合、第一又は第二態様の処理後のフィルムをセパレータシートと共に巻き取ってロール体にすることが好ましい。このセパレータシートは、巻き取られたフィルム同士が接触しないようにするためのシート状物であって、ポリシラザン塗布フィルムの全面又は一部（例えば、塗布フィルムの両端に各１本ずつ）に適用される不織布、サイドテープ、エンボスフィルム、等を含む。サイドテープとしては、厚さ１２〜１００μｍ、幅１０〜３０ｍｍ程度のものが好ましく、また様々な材質の市販品を使用することができる。市販品の具体例として、片面又は両面にマット加工が施されたＰＥＴフィルム〔東レ製ルミラーＸ−４２〜４５、パナック製ルミマット〕、発泡ＰＥＴフィルム〔東洋紡績製クリスパー〕、Ａｌを張り合わせた又は蒸着させたＰＥＴフィルム〔パナック製アルペットフィルム〕、等が挙げられる。また、エンボスフィルムとはフィルム両面にエンボス加工されたフィルムであって、フィルム厚７５〜１５０μｍ、エンボス（突起部）の高さ１〜１０ｍｍのものを使用することが好ましい。さらに、塗布幅よりも広いフィルム幅を有するエンボスフィルムを使用することが好ましい。このようなエンボスフィルムの市販品として、フィルム両面にエンボス加工されたポリイミドフィルム〔大日化成工業製７０６４１０Ｈ１２又は７０６４２０Ｈ１２〕が挙げられる。
【００６５】
▲５▼の放置処理条件は、室温近傍（約１０℃）〜６０℃、好ましくは約２５℃、相対湿度１０〜９０％ＲＨ、好ましくは５０〜７０％ＲＨにおいて３〜２４時間とすることが好ましい。
所望により、上記方法で塗布した後、上記低温化工程の前、低温化工程の後、又は低温化工程と同時に、ポリシラザンを含む塗膜に紫外線を照射することができる。この紫外線照射により、基材が加熱され、セラミックス化（シリカ転化）に寄与するＯ2 とＨ2 Ｏや、紫外線吸収剤、ポリシラザン自身が励起、活性化されるため、ポリシラザンが励起し、ポリシラザンのセラミックス化が促進され、また得られるセラミックス膜が一層緻密になる。
【００６６】
紫外線照射は、塗膜形成後であればいずれの時点で実施しても有効である。すなわち、ポリシラザンを含む塗膜形成直後の塗膜乾燥前、塗膜乾燥中、塗膜乾燥後、後述の別の低温化工程前、低温化工程中及び低温化工程後のいずれにおいて実施しても有効である。しかしながら、上述のように少なくとも一つの低温化工程を施した後に紫外線照射を行うと、セラミックス化の一層の低温化や迅速化の点で特に有効である。また、任意であるが、紫外線照射と同時にオゾンや過酸化水素ガスをポリシラザン含有塗膜に接触させるとさらに有効である。
【００６７】
また、上記紫外線照射とは別に、必要に応じてポリシラザンを含む塗膜に赤外線を照射することにより該塗膜のセラミックス化を一層促進することができる。また、上記紫外線照射の場合と同様、赤外線照射は、ポリシラザン含有塗膜形成後であればいずれの時点で実施しても有効である。さらに、上記紫外線照射と併用する場合、赤外線照射は、紫外線照射の前後いずれにおいても、又は紫外線照射と同時に、実施することができる。
【００６８】
赤外線照射に際しては、常用されているいずれの赤外線発生装置でも使用することが可能である。本明細書における「赤外線」とは、一般に解釈されている波長、具体的には波長約０．８〜１０００μｍを有する輻射線を意味する。この赤外線は波長約０．８〜２．０μｍの近赤外線と、波長約２．０〜４．０μｍの中赤外線と、波長約４．０〜１０００μｍの遠赤外線との三つの領域に分けられる。一般に、これらの赤外線を塗膜側から照射した場合、膜厚にもよるが、近赤外線は、コーティングされた基材（例、プラスチック基材）まで透過しこれを加熱する。また、中赤外線の場合は、基材と塗膜の界面から塗膜内部まで透過しこれを加熱する。さらに、遠赤外線の場合は、塗膜内部から塗膜表面まで透過しこれを加熱する。本発明の方法では、基材を損ないにくい点で、近赤外線よりも中赤外線、さらには中赤外線よりも遠赤外線を使用することが好ましい。すなわち、本発明の方法では一般に０．８〜１０００μｍ、好ましくは２．０〜１０００μｍ、より好ましくは４．０〜１０００μｍの赤外線が用いられる。
【００６９】
上記の低温化工程及び／又は紫外線照射及び／又は赤外線照射により、場合によってはＳｉ−Ｏ、Ｓｉ−Ｎ、Ｓｉ−Ｈ、Ｎ−Ｈが存在する膜が形成される。この時点でポリシラザン塗膜の一部がセラミックス化している場合もあるが、この塗膜はまだセラミックスへの転化が不完全な場合もある。この塗膜を、次に述べる熱処理及び／又は後処理によって、セラミックスに完全に転化させることが可能である。もちろん、低温化工程等を省略して以下の処理を直接施すことは可能である。
【００７０】
熱処理を採用する場合、その熱処理温度はポリシラザンが完全にセラミックス化する温度、通常３００℃以上が好ましい。ポリシラザンに上記のような低温化工程を施した場合には、基材（特に、プラスチックや強化ガラス）を損なわない低温、好ましくは１５０℃以下で加熱処理を施すことができる。一般に、プラスチック基材の場合、加熱処理を１５０℃以上で行うと、変形や強度劣化などプラスチック基材が損なわれる。
【００７１】
熱処理の昇温速度は特に限定しないが、５〜２０℃／分の緩やかな昇温速度が好ましい。熱処理雰囲気は酸素中、空気中あるいは不活性ガス等のいずれであってもよいが、空気中がより好ましい。空気中での熱処理によりポリシラザンの酸化、あるいは空気中に共存する水蒸気による加水分解が進行し、上記のような低い熱処理温度でＳｉ−Ｏ結合あるいはＳｉ−Ｎ結合を主体とする緻密なセラミック被膜の形成が可能となる。この被膜は、ポリシラザンに由来するために窒素を原子百分率で０．００５〜５％含有する。
【００７２】
上記の低温での熱処理においてはＳｉ−Ｏ、Ｓｉ−Ｎ、Ｓｉ−Ｈ、Ｎ−Ｈ結合が存在する膜が形成される場合がある。この膜はまだセラミックスへの転化が不完全である。この膜を、次に述べる２つの方法▲１▼及び▲２▼のいずれか一方又は両方（後処理）によって、セラミックスに転化させることが可能である。なお、上記の低温での熱処理を省略して後処理を直接施した場合でも、ポリシラザンのセラミックス化を促進することはできる。
【００７３】
▲１▼  水蒸気雰囲気中での処理。
圧力は特に限定されるものではないが、１〜３気圧が現実的に適当である。相対湿度は特に限定されるものではないが、１０〜１００％ＲＨが好ましい。温度は室温以上で効果的であるが室温〜１５０℃が好ましい。水蒸気処理時間は特に限定されるものではないが１０分〜３０日が現実的に適当である。
【００７４】
水蒸気雰囲気中での処理により、ポリシラザンの酸化または水蒸気との加水分解が進行するので、上記のような低い加熱温度で、実質的にＳｉＯ2 からなる緻密な膜の形成が可能となる。但し、このＳｉＯ2 膜はポリシラザンに由来するため窒素を原子百分率で０．０５〜５％含有する。この窒素含有量が５％よりも多いと膜のセラミックス化が不十分となり所期の効果（例えば耐擦傷性）が得られない。一方、窒素含有量を０．０５％よりも少なくすることは困難である。好ましい窒素含有量は原子百分率で０．１〜３％である。
【００７５】
▲２▼  触媒を含有した蒸留水中に浸す。
触媒としては、酸、塩基が好ましく、その種類については特に限定されないが、例えば、トリエチルアミン、ジエチルアミン、モノエタノールアミン、ジエタノールアミン、トリエタノールアミン、ｎ−エキシルアミン、ｎ−ブチルアミン、ジ−ｎ−ブチルアミン、トリ−ｎ−ブチルアミン、グアニジン、ピグアニン、イミダゾール、１，８−ジアザビシクロ−〔５，４，０〕−７−ウンデセン、１，４−ジアザビシクロ−〔２，２，２〕−オクタン等のアミン類；水酸化ナトリウム、水酸化カリウム、水酸化リチウム、ピリジン、アンモニア水等のアルカリ類；リン酸等の無機酸類；永酢酸、無水酢酸、プロピオン酸、無水プロピオン酸のような低級モノカルボン酸、又はその無水物、シュウ酸、フマル酸、マレイン酸、コハク酸のような低級ジカルボン酸又はその無水物、トリクロロ酢酸等の有機酸類；過塩素酸、塩酸、硝酸、硫酸、スルホン酸、パラトルエンスルホン酸、三フッ化ホウ素及びその電気供与体との錯体、等；ＳｎＣｌ4 、ＺｎＣｌ2 、ＦｅＣｌ3 、ＡｌＣｌ3 、ＳｂＣｌ3 、ＴｉＣｌ4 などのルイス酸及びその錯体等を使用することができる。好ましい触媒は塩酸である。触媒の含有割合としては０．０１〜５０重量％、好ましくは０．１〜１０重量％である。保持温度としては室温から沸点までの温度にわたって有効である。保持時間としては特に限定されるものではないが１０分〜３０日が現実的に適当である。
【００７６】
触媒を含有した蒸留水中に浸すことにより、ポリシラザンの酸化あるいは水との加水分解が、触媒の存在により更に加速され、上記のような低い加熱温度で、実質的にＳｉＯ2 からなる緻密な膜の形成が可能となる。但し、先に記載したように、このＳｉＯ2 膜はポリシラザンに由来するため窒素を同様に原子百分率で０．０５〜５％含有する。
【００７７】
また、別の後処理法として、ポリシラザン含有塗膜を形成して該塗膜に低温化工程を施した後、その塗膜にアルコキシシラン及び水を含む反応性の混合溶液を接触させる方法も挙げられる。
用いるアルコキシシランは、ゾル−ゲル法によるＳｉＯ2 系セラミック被膜の形成に一般に用いられるアルコキシシランの中から任意に選ぶことができる。
【００７８】
好適なアルコキシシランは、Ｓｉ（ＯＲ）4 〔式中、Ｒは、各々独立に、アルキル基、アルケニル基、シクロアルキル基、アリール基、アルキルアミノ基またはアルキルシリル基を表す〕で示されるアルコキシシランである。好ましいＲは、メチル基、エチル基、プロピル基、ブチル基及びイソプロペニル基である。中でも特に好ましいアルコキシシランは、テトラメトキシシラン及びテトラエトキシシランである。
【００７９】
本発明の方法では、Ｒ’n Ｓｉ（ＯＲ）4-n 〔式中、Ｒは、各々独立に、アルキル基、アルケニル基、シクロアルキル基、アリール基、アルキルアミノ基またはアルキルシリル基を表し、Ｒ’は、各々独立に、上記Ｒの他、ビニル基、エポキシ基、アミノ基、メタクリル基またはメルカプト基を表し、そしてｎは１〜２の整数である〕で表される有機アルコキシシラン、又はＲ’n （ＲＯ）3-n Ｓｉ−Ｒ”−Ｓｉ（ＯＲ）3-m Ｒ’m 〔式中、Ｒは、各々独立に、アルキル基、アルケニル基、シクロアルキル基、アリール基、アルキルアミノ基またはアルキルシリル基を表し、Ｒ’は、各々独立に、上記Ｒの他、ビニル基、エポキシ基、アミノ基、メタクリル基またはメルカプト基を表し、Ｒ”は、２価の有機結合基または−Ｏ−を表し、ｎは０〜３、ｍは０〜３の整数を表すが、但し、ｎ＋ｍは４以下である〕で表されるアルコキシジシランを使用してもよい。このような有機基Ｒ’及びＲ”は、得られる最終のセラミック被膜が所望の膜質（例えば、耐熱性や耐擦傷性）を示すように、当業者であれば適宜選択することができる。
【００８０】
反応性の混合溶液に用いられる水（Ｈ2 Ｏ）には、通常のイオン交換水、工業用水、濾過水、等が使用できる。しかしながら、得られる最終セラミック被膜の膜質等を考慮した場合、純水を使用することが好ましい。また、水の代わりに過酸化水素水を使用することは可能である。
混合溶液中のアルコキシシランと水の存在比率は、体積基準でアルコキシシラン／水＝０．０１〜１００、より好ましくは０．１〜１０の範囲が好ましい。この比率が０．０１よりも小さいと、水による反応が主体となり、得られるセラミックスの膜質が悪くなる。一方、１００よりも大きいと、アルコキシシランの加水分解速度が遅くなる。また、この比率を変更することによって混合溶液の反応性を制御することができる。
【００８１】
この混合溶液は、必要に応じて、Ｒ”ＯＨで示されるアルコールを含有することができる。ここでＲ”は、アルコキシシランについて先に記載したＲと同じ基、すなわちアルキル基、アルケニル基、シクロアルキル基、アリール基、アルキルアミノ基またはアルキルシリル基を表す。特定の混合溶液におけるアルコールのＲ”とアルコキシシランのＲは、同種であることが好ましいが、異なっていてもよい。アルコールが含有されることによって、アルコキシシランの加水分解が促進され、溶液の反応性が高まる。
【００８２】
混合溶液中のアルコキシシランと前記アルコールの存在比率は、体積基準でアルコキシシラン／アルコール＝１００〜０．０１、より好ましくは１０〜０．１の範囲が好ましい。この比率が１００よりも大きいと、アルコキシシランの分解が少なく、溶液の反応性が低くなる。一方、０．０１よりも小さいと、アルコールとシラザンの反応が主体となり、膜質が劣化する。また、先に記載した水の場合と同様に、この比率を変更することによっても混合溶液の反応性を制御することができる。
【００８３】
アルコキシシランと水を含む反応性の混合溶液は、該アルコキシドの加水分解及びポリシラザンとの反応を促進させるために触媒を含有することができる。触媒としては酸、塩基が好ましく、その種類については特に限定はされないが、例として塩酸、硫酸、フッ酸、硝酸及びこれらの塩類、アンモニア、水酸化アンモニウム、塩化アンモニウム、トリエチルアミン、ジエチルアミン、モノエタノールアミン、ジエタノールアミン、トリエタノールアミンなどのアミン類、並びに水酸化ナトリウム、水酸化カリウム、等が挙げられる。これらの酸、塩基触媒の添加量は、アルコキシシラン１モル当たり０．０００１〜１０モル％、より好ましくは０．００１〜１．０モル％が好ましい。同様に、この触媒添加量によっても混合溶液の反応性を制御することができる。
【００８４】
このように調製したアルコキシシラン及び水を含有する反応性の混合溶液を、上記の紫外線照射後のポリシラザン塗膜に適当な方法で接触させる。接触させる方法として、例えば、浸漬法、噴霧法、等が挙げられる。この接触によってポリシラザンとアルコキシシランとの間で反応が起こり、これらがＳｉＯx 組成のセラミックに転化する。
この接触時の温度（例えば、浸漬液の温度）は、室温で十分であるが、所望により室温〜混合溶液の沸点以下の範囲に加熱してもよい。接触時間は、限定するわけではないが、一般に１時間以内で済み、好ましくは１〜１０分の範囲である。
【００８５】
これらのセラミックス化処理を施すことによって、ポリシラザン又はその変性物に含まれるＳｉ−Ｎ、Ｓｉ−Ｈ、Ｎ−Ｈ結合等は消失し、Ｓｉ−Ｏ結合を主体とする強靱なセラミックス膜が基材表面に形成される。
なお、このＳｉＯ2 膜はポリシラザンに由来するため窒素を原子百分率で０．００５〜５％含有する。この窒素含有量が５％よりも多い場合には膜のセラミックス化が不十分となり所期の効果（例えば耐磨耗性）が得られない。一方、窒素含有量を０．００５％よりも少なくすることは困難である。
【００８６】
１回の適用で得られるＳｉＯ2 膜の厚さは、好ましくは５０Å〜５μｍ、より好ましくは１００Å〜２μｍの範囲である。膜厚が５μｍよりも厚いと熱処理時に割れが入ることが多く、更に可撓性が悪くなり、折り曲げなどによる割れや剥離も生じ易くなる。反対に、膜厚が５０Åよりも薄いと所期の効果、例えば所望のガスバリヤ性や耐擦傷性が得られない。この膜厚は、コーティング用組成物の濃度を変更すること及び／又はコーティング条件によって制御することができる。すなわち、膜厚を増加したい場合にはコーティング用組成物の固形分濃度を高くする（溶剤濃度を低くする）ことができ、またロールのメッシュを細かくすること、さらにコーティング用組成物を複数回適用することによって膜厚をさらに増加させることもできる。
【００８７】
【実施例】
以下、実施例により本発明をさらに説明するが、これらの実施例が本発明を限定するものではないことを理解されたい。
【００８８】
参考例〔ペルヒドロポリシラザンの合成〕
内容積１Ｌの四つ口フラスコにガス吹き込み管、メカニカルスターラー、ジュワーコンデンサーを装着した。反応器内部を脱酸素した乾燥窒素で置換した後、四つ口フラスコに脱気した乾燥ピリジン４９０ｍｌを入れ、これを氷冷した。次いで、ジクロロシラン５１．９ｇを加えると、白色固体状のアダクト（ＳｉＣｌ2 ・２Ｃ6 Ｈ5 Ｎ）が生成した。反応混合物を氷冷し、攪拌しながら水酸化ナトリウム管及び活性炭管を通して精製したアンモニア５１．０ｇを吹き込んだ後、１００℃で加熱した。
反応終了後、反応混合物を遠心分離し、乾燥ピリジンを用いて洗浄した後、さらに乾燥窒素雰囲気下で濾過して濾液８５０ｍｌを得た。濾液５ｍｌから溶媒を減圧除去すると、樹脂状固体ペルヒドロポリシラザン０．１０２ｇが得られた。
【００８９】
得られたポリマーの数平均分子量は、凝固点降下法（溶媒：乾燥ベンゼン）で測定したところ１１２０であった。赤外吸収（ＩＲ）スペクトル（溶媒：乾燥ｏ−キシレン；ペルヒドロポリシラザン濃度１０．２ｇ／ｌ）は、波数（ｃｍ-1）３３９０及び１１８０のＮ−Ｈに基づく吸収、２１７０のＳｉ−Ｈに基づく吸収、１０４０〜８００のＳｉ−Ｎ−Ｓｉに基づく吸収を示した。
【００９０】
方法（Ａ）：シランカップリング剤のプライマー層を設ける方法
実施例１
ブチルセルソルブ中のシランカップリング剤ＣＨ2 ＝ＣＣＨ3 ＣＯＯＣ3 Ｈ6 Ｓｉ（ＯＣＨ3 ）3 〔日本ユニカー（株）Ａ−１７４〕を攪拌しながらこれにメタノール（シランカップリング剤に対して５０重量％）及び蒸留水（シランカップリング剤に対して１モル当量）を滴下することにより固形分濃度２重量％のプライマー層用組成物を調製した。
得られたプライマー層用組成物を、１０ｃｍ角、厚さ０．３ｍｍのポリカーボネート（ＰＣ）シート板にフローコート法で塗布した。塗布後のＰＣシート板を１２０℃で１０分間処理してプライマー層を硬化させた。得られたプライマー層の厚さは０．１μｍであった。
【００９１】
参考例で合成したペルヒドロポリシラザンをｍ−キシレンに溶解して濃度１０重量％のポリシラザン溶液を調製した。この溶液にポリシラザン１重量部当たり０．０１重量部のプロピオン酸パラジウムを添加し、大気中、２０℃で３時間攪拌しながら反応を行った。その後、孔径０．１μｍのＰＴＦＥ製フィルターで濾過した。
この溶液を、先に調製したプライマー層の上に、スピンコート法（５００ｒｐｍ×２秒→２０００ｒｐｍ×２０秒）で塗布することによりポリシラザン塗膜を形成させた。その後、ポリシラザン塗膜をクリーンオーブン内で１２０℃、１時間処理し、次いで恒温恒湿槽内で９５℃、８０％ＲＨ、３時間処理することによりポリシラザン塗膜をセラミックス化した。
【００９２】
実施例２
基材を１０ｃｍ角、厚さ１ｍｍのポリエチレンテレフタレート（ＰＥＴ）シート板に変更したこと、及びポリシラザン塗膜のセラミックス処理の条件を３５０℃、１時間に変更したことを除き、実施例１と同様にした。
実施例３
基材を１０ｃｍ角、厚さ７５μｍのポリイミド（ＰＩ）フィルムに変更したことを除き、実施例１と同様にした。
【００９３】
実施例４
基材を１０ｃｍ角、厚さ１００μｍのポリカーボネート（ＰＣ）フィルムに変更したことを除き、実施例１と同様にした。
実施例５
基材を１０ｃｍ角、厚さ７５μｍのポリアリレート（ＰＡｒ）フィルムに変更したことを除き、実施例１と同様にした。
実施例６
シランカップリング剤をＮＨ2 Ｃ3 Ｈ6 Ｓｉ（ＯＣ2 Ｈ5 ）3 〔日本ユニカー（株）Ａ−１１００〕に変更したこと、及びメタノールに代えてエタノールを使用したことを除き、実施例１と同様にした。
実施例７
基材を１０ｃｍ角、厚さ７５μｍのポリイミド（ＰＩ）フィルムに変更したこと、及びポリシラザン塗膜のセラミックス処理の条件を３５０℃、１時間に変更したことを除き、実施例６と同様にした。
【００９４】
比較例１〜７
上記実施例１〜７において、プライマー層を設けることなく基材上にポリシラザン溶液を直接塗布したものをそれぞれ比較例１〜７とした。
【００９５】
膜特性の評価
上記実施例１〜７及び比較例１〜７で得られたセラミックス膜の基材に対する密着性及び耐擦傷性を評価した。
・密着性：碁盤目テープ剥離試験（ＪＩＳ−Ｋ５４００準拠）で評価した。
・耐擦傷性：スチールウール＃０００番、荷重５００ｇ、（面積２ｃｍ角）１００往復の条件で試験し、目視で傷の数を観察し、Ａ〜Ｅの格付けをした。評価Ａ：傷なし、評価Ｂ：傷２本以下、評価Ｃ：傷３〜５本、評価Ｄ：傷６〜１０本、評価Ｅ：傷１１本以上。
膜特性の評価を以下に示す。
【００９６】
0003993330.tif 000009
【００９７】
上記のデータは、本発明によりプライマー層を設けたことにより、各種基材に耐溶剤性を付与すると共に、実質的にＳｉＯ2 からなるセラミックス膜の各種基材に対する密着性を高めることができたことを示している。
【００９８】
方法（Ｂ）：ポリシラザンを含むコーティング組成物にシランカップリング剤を添加する方法
実施例８
参考例で合成したペルヒドロポリシラザンをジブチルエーテル（ＤＢＥ）に溶解した。この溶液にポリシラザン１重量部当たり０．０１重量部のプロピオン酸パラジウムを添加し、大気中、２０℃で３時間攪拌しながら反応を行った。次いで、この反応液にポリシラザンに対して１重量％のシランカップリング剤ＮＨ2 Ｃ3 Ｈ6 Ｓｉ（ＯＣ2 Ｈ5 ）3 〔日本ユニカー（株）Ａ−１１００〕を添加し、大気中、２３℃で１０分間攪拌し、そして孔径０．１μｍのＰＴＦＥ製フィルターで濾過することによりシランカップリング剤を含むコーティング溶液を調製した。この溶液中のポリシラザン濃度は２０重量％とした。
得られたコーティング溶液を、１０ｃｍ角、厚さ０．３ｍｍのＰＣシート板にスピンコート法（５００ｒｐｍ×２秒→２０００ｒｐｍ×２０秒）で塗布することによりシランカップリング剤を含むポリシラザン塗膜を形成させた。その後、ポリシラザン塗膜をクリーンオーブン内で１２０℃、１時間処理し、次いで恒温恒湿槽内で９５℃、８０％ＲＨ、３時間処理することによりポリシラザン塗膜をセラミックス化した。
【００９９】
実施例９
シランカップリング剤の添加量を１重量％から１０重量％に変更したことを除き、実施例８と同様にした。
実施例１０
シランカップリング剤の添加量を１重量％から５重量％に変更したこと、溶媒をＤＢＥからｍ−キシレンに変更したこと、基材をＰＣシート板から厚さ１ｍｍのＰＥＴシート板に変更したこと、及びセラミックス処理の条件を３５０℃、１時間に変更したことを除き、実施例８と同様にした。
実施例１１
シランカップリング剤の添加量を１重量％から５重量％に変更したこと、溶媒をＤＢＥからｍ−キシレンに変更したこと、及び基材をＰＣシート板から厚さ７５μｍのＰＩフィルムに変更したことを除き、実施例８と同様にした。
【０１００】
実施例１２
シランカップリング剤の添加量を５重量％に変更したこと及びポリシラザン濃度を１２重量％としたことを除き実施例８と同様にして得られたコーティング溶液を、厚さ１００μｍ、幅６００ｍｍ、総延長３００ｍのＰＣフィルムを２ｍ／分で搬送しながらグラビア（リバース）コート法（ロール＃８０）で塗布することによりシランカップリング剤を含むポリシラザン塗膜を形成させた。次いで、このフィルムに乾燥炉（１２０℃、３ｍ）を通して３分間の乾燥処理を施した。乾燥後のフィルムを、セパレータシートをフィルム両端部に適用してこれを一緒に挟み込みながらロールに巻き取った。その後、そのロール体をクリーンオーブン内で１２０℃、１時間処理し、次いで恒温恒湿槽内で９５℃、８０％ＲＨ、３時間処理することによりポリシラザン塗膜をセラミックス化した。
実施例１３
溶媒をＤＢＥからｍ−キシレンに変更したこと、及び基材をＰＣフィルムから厚さ７５μｍのＰＡｒフィルムに変更したことを除き、実施例１２と同様にした。
【０１０１】
実施例１４
シランカップリング剤をＣＨ2 ＝ＣＣＨ3 ＣＯＯＣ3 Ｈ6 Ｓｉ（ＯＣＨ3 ）3 〔日本ユニカー（株）Ａ−１７４〕に変更したことを除き、実施例８と同様にした。
実施例１５
シランカップリング剤の添加量を１重量％から１０重量％に変更したことを除き、実施例１４と同様にした。
【０１０２】
比較例８〜１５
上記実施例８〜１５において、ポリシラザンを含むコーティング溶液にシランカップリング剤を添加しなかったものをそれぞれ比較例８〜１５とした。
【０１０３】
膜特性の評価
上記実施例８〜１５及び比較例８〜１５で得られたセラミックス膜の緻密性、基材に対する密着性及び耐擦傷性を評価した。
・緻密性：０．５重量％の緩衝化フッ酸水溶液による単位時間当たりの膜の腐食深さ（エッチングレート）で評価した。
・密着性：碁盤目テープ剥離試験（ＪＩＳ−Ｋ５４００準拠）で評価した。
・耐擦傷性：スチールウール＃０００番、荷重５００ｇ、（面積２ｃｍ角）１００往復の条件で試験し、目視で傷の数を観察し、Ａ〜Ｅの格付けをした。評価Ａ：傷なし、評価Ｂ：傷２本以下、評価Ｃ：傷３〜５本、評価Ｄ：傷６〜１０本、評価Ｅ：傷１１本以上。
膜特性の評価を以下に示す。
【０１０４】
0003993330.tif 000010
【０１０５】
上記のデータは、本発明によりポリシラザンを含むコーティング組成物にシランカップリング剤を添加することにより、中間層を設けなくても、膜の緻密性を損なうことなく、セラミックス膜の各種基材に対する密着性を高めることができたことを示している。
【０１０６】
【発明の効果】
本発明によると、基材とポリシラザン塗膜の間にシランカップリング剤を含むプライマー層を設けることにより、各種基材に耐溶剤性を付与すると共に、実質的にＳｉＯ2 からなるセラミックス膜の各種基材に対する密着性を高めることができる。さらに、本発明によると、ポリシラザンを含むコーティング組成物にシランカップリング剤を添加することにより、中間層を設けることなく実質的にＳｉＯ2 からなるセラミックス膜の各種基材に対する密着性を高めることができる。